본 실시 형태 의 M 원소 에 는 , Cu 를 0 . 4 at % 이상 또한 0 . 7 at % 미만 으로 포함 하 는 것 이 바람직 하 다 . 더 상세 하 게 는 , Mf 는 CugM ' h 로 나타내 고 , M ' 는 V , Mn , Co , Ni , Zn 으로부터 선택 되 는 1 종 이상 의 원소 이 고 , 0 . 4 at %≤ g ＜ 0 . 7 at %, 또한 f ＝ g ＋ h 를 충족 시키 고 있 는 것 이 바람직 하 다 . M 원소 가 상기 의 조건 을 충족 시킴 으로써 , 연자성 분말 에 있 어서 방청 성 의 향상 및 어모퍼스 형 성능 의 증대 가 더 도모 되 게 된다 . Cu 의 비율 을 0 . 7 at % 미만 으로 하 면 , 비정질 상 의 비율 이 높 은 분말 이 얻 어 지 기 때문 에 바람직 하 고 , 0 . 65 at % 이하 가 보다 바람직 하 다 . 또한 Cu 의 비율 을 0 . 4 at % 이상 으로 하 면 , α Fe 의 나노 결정 의 석출 량 이 많 아 지 게 되 어 균일 한 나노 조직 을 얻 기 쉬우므로 바람직 하 고 , 0 . 5 at % 이상 으로 하 면 , 내식성 이 현저 하 게 향상 됨 과 아울러 α Fe 의 나노 결정 의 석출 량 이 더 증가 하 여 연자 기특 성 이 향상 되 기 때문 에 보다 바람직 하 다 .